(57)【要約】【課題】薄膜トランジスタに使用できる非シリコン系半導体薄膜、及びそれを形成するためのスパッタリングターゲットを提供する。新規な非シリコン系半導体薄膜を用いた薄膜トランジスタを提供する。【解決手段】ガリウムが酸化インジウムに固溶していて、原子比Ｇａ／（Ｇａ＋Ｉｎ）が０．００１〜０．１２であり、全金属原子に対するインジウムとガリウムの含有率が８０原子％以上であり、Ｉｎ２Ｏ３のビックスバイト構造を有し、酸化イットリウム、酸化スカンジウム、酸化アルミニウム及び酸化ホウ素から選ばれる１種又は２種以上の酸化物が添加され、前記酸化アルミニウムが添加されるときは、前記酸化アルミニウムは金属原子に換算して０．０１原子％以上添加され、密度が６．５〜７．１ｇ／ｃｍ３であり、バルク抵抗が１０ｍΩｃｍ以下であることを特徴とするスパッタリングターゲット用酸化物焼結体。【選択図】なし【特許請求の範囲】
【請求項１】
ガリウムが酸化インジウムに固溶していて、
原子比Ｇａ／（Ｇａ＋Ｉｎ）が０．００１〜０．１２であり、
全金属原子に対するインジウムとガリウムの含有率が８０原子％以上であり、
Ｉｎ２Ｏ３のビックスバイト構造を有し、
酸化イットリウム、酸化スカンジウム、酸化アルミニウム及び酸化ホウ素から選ばれる１種又は２種以上の酸化物が添加され、
前記酸化アルミニウムが添加されるときは、前記酸化アルミニウムは金属原子に換算して０．０１原子％以上添加され、
密度が６．５〜７．１ｇ／ｃｍ３であり、バルク抵抗が１０ｍΩｃｍ以下であることを特徴とするスパッタリングターゲット用酸化物焼結体。
【請求項２】
前記Ｇａ／（Ｇａ＋Ｉｎ）が０．００１〜０．１０である請求項１に記載のスパッタリングターゲット用酸化物焼結体。
【請求項３】
前記Ｇａ／（Ｇａ＋Ｉｎ）が、０．００５〜０．０８であることを特徴とする請求項１に記載のスパッタリングターゲット用酸化物焼結体。
【請求項４】
前記ビックスバイト構造の格子定数が、１０．０５Å以上１０．１１８Å未満であることを特徴とする請求項１〜３のいずれかに記載のスパッタリングターゲット用酸化物焼結体。
【請求項５】
分散しているＧａの集合体の直径が１μｍ未満であることを特徴とする請求項１〜４のいずれかに記載のスパッタリングターゲット用酸化物焼結体。
【請求項６】
正４価以上の金属イオンの含有量が１００原子ｐｐｍ以下であることを特徴とする請求項１〜５のいずれかに記載のスパッタリングターゲット用酸化物焼結体。
【請求項７】
正２価以下の金属イオンの含有量が１００原子ｐｐｍ以下であり、かつ、正４価の金属イオン濃度≦正２価の金属イオン濃度であることを特徴とする請求項１〜６のいずれかに記載のスパッタリングターゲット用酸化物焼結体。
【請求項８】
前記酸化イットリウム、酸化スカンジウム、酸化アルミニウム及び酸化ホウ素から選ばれる１種又は２種以上の酸化物が金属原子に換算して０．０１〜５原子％添加されていることを特徴とする請求項１〜７のいずれかに記載のスパッタリングターゲット用酸化物焼結体。
【請求項９】
前記酸化イットリウム、酸化スカンジウム、酸化アルミニウム及び酸化ホウ素から選ばれる１種又は２種以上の酸化物が、酸化イットリウム及び酸化スカンジウムから選ばれる１種又は２種の酸化物であることを特徴とする請求項１〜８のいずれかに記載のスパッタリングターゲット用酸化物焼結体。
【請求項１０】
請求項１〜９のいずれかに記載の酸化物焼結体からなることを特徴とするスパッタリングターゲット。
【請求項１１】
請求項１０に記載のスパッタリングターゲットを用いて成膜することを特徴とする酸化物薄膜の製造方法。
【請求項１２】
ガリウムが酸化インジウムに固溶していて、
原子比Ｇａ／（Ｇａ＋Ｉｎ）が０．００１〜０．１２であり、
全金属原子に対するインジウムとガリウムの含有率が８０原子％以上であり、
Ｉｎ２Ｏ３のビックスバイト構造を有し、
酸化イットリウム、酸化スカンジウム、酸化アルミニウム及び酸化ホウ素から選ばれる１種又は２種以上の酸化物を含有し、
前記酸化アルミニウムが添加されるときは、前記酸化アルミニウムは金属原子に換算して０．０１原子％以上含有されていることを特徴とする酸化物薄膜。
【請求項１３】
前記原子比Ｇａ／（Ｇａ＋Ｉｎ）が０．００１〜０．１０であることを特徴とする請求項１２に記載の酸化物薄膜。
【請求項１４】
前記原子比Ｇａ／（Ｇａ＋Ｉｎ）が０．００５〜０．０８であることを特徴とする請求項１２に記載の酸化物薄膜。
【請求項１５】
前記ビックスバイト構造の格子定数が、１０．０１Å以上１０．１１８Å未満であることを特徴とする請求項１２〜１４のいずれかに記載の酸化物薄膜。
【請求項１６】
分散しているＧａの集合体の直径が１μｍ未満であることを特徴とする請求項１２〜１５のいずれかに記載の酸化物薄膜。
【請求項１７】
前記酸化イットリウム、酸化スカンジウム、酸化アルミニウム及び酸化ホウ素から選ばれる１種又は２種以上の酸化物が金属原子に換算して０．０１〜５原子％添加されていることを特徴とする請求項１２〜１６のいずれかに記載の酸化物薄膜。
【請求項１８】
前記酸化イットリウム、酸化スカンジウム、酸化アルミニウム及び酸化ホウ素から選ばれる１種又は２種以上の酸化物が、酸化イットリウム及び酸化スカンジウムから選ばれる１種又は２種の酸化物であることを特徴とする請求項１２〜１７のいずれかに記載の酸化物薄膜。
【請求項１９】
請求項１１〜１８のいずれかに記載の酸化物薄膜を用いることを特徴とする薄膜トランジスタ。
【請求項２０】
チャンネルエッチ型の薄膜トランジスタであることを特徴とする請求項１９に記載の薄膜トランジスタ。
【請求項２１】
エッチストッパー型の薄膜トランジスタであることを特徴とする請求項１９に記載の薄膜トランジスタ。
【請求項２２】
請求項１０に記載のスパッタリングターゲットを用いて酸化物薄膜を形成する工程、及び
前記酸化物薄膜を、酸素雰囲気中で熱処理して結晶化する工程を含むことを特徴とする薄膜トランジスタの製造方法。
【請求項２３】
前記酸化物薄膜形成工程において、酸素の含有量が１０体積％以上の成膜ガスにおいて酸化物薄膜を形成することを特徴とする請求項２２に記載の薄膜トランジスタの製造方法。
【請求項２４】
前記結晶化工程において、前記酸化物薄膜を、２５０〜５００℃、０．５〜１２００分で熱処理して結晶化することを特徴とする請求項２２又は２３に記載の薄膜トランジスタの製造方法。
【請求項２５】
さらに、前記熱処理した酸化物薄膜上に酸化物絶縁体層を形成する工程を含むことを特徴とする請求項２２〜２４のいずれかに記載の薄膜トランジスタの製造方法。
【請求項２６】
請求項１９〜２１のいずれかに記載の薄膜トランジスタを備えたことを特徴とする半導体素子。
【発明の詳細な説明】
【技術分野】
【０００１】
本発明は、ガリウムが固溶している酸化インジウム酸化物焼結体、それからなるスパッタリングターゲット、そのターゲットを用いて作製される薄膜及びその薄膜を含む薄膜トランジスタに関する。
【背景技術】
【０００２】
近年、表示装置の発展は目覚ましく、液晶表示装置やＥＬ表示装置等、種々の表示装置がパソコンやワ−プロ等のＯＡ機器へ活発に導入されている。これらの表示装置は、いずれも表示素子を透明導電膜で挟み込んだサンドイッチ構造を有している。
【０００３】
それら表示装置を駆動させるスイッチング素子には、現在、シリコン系の半導体膜が主流を占めている。それは、シリコン系薄膜の安定性、加工性の良さの他、スイッチング速度が速い等のためである。このシリコン系薄膜は、一般に化学蒸気析出法（ＣＶＤ）法により作製されている。
【０００４】
しかしながら、シリコン系薄膜は非晶質の場合、スイッチング速度が比較的遅く、高速な動画等を表示する場合は画像を表示できないという難点を有している。また、結晶質のシリコン系薄膜の場合には、スイッチング速度は比較的速いが、結晶化に８００℃以上の高温や、レーザーによる加熱等が必要であり、製造に対して多大なエネルギーと工程を要している。また、シリコン系の薄膜は、電圧素子としても性能は優れているものの、電流を流した場合、その特性の経時変化が問題となっている。
【０００５】
そこでシリコン系薄膜以外の膜が検討されている。
シリコン系薄膜よりも安定性に優れるとともにＩＴＯ膜と同等の光透過率を有する透明半導体膜、及びそれを得るためのターゲットとして、酸化インジウム、酸化ガリウム及び酸化亜鉛からなる透明半導体薄膜や、酸化亜鉛と酸化マグネシウムからなる透明半導体薄膜が提案されている（例えば、特許文献１）。
【０００６】
特許文献２には、酸化インジウム及び酸化ガリウムを主成分とする組成物であって、ＩｎＧａＯ３化合物を含有する組成物が開示されている。当該文献は、透明導電膜に関する。
【０００７】
特許文献３には、Ｇａを１〜１０原子％を含有するＩｎ２Ｏ３からなる透明導電膜の記載がある。この透明導電膜は、Ｉｎ２Ｏ３ターゲット上に金属Ｇａを置いて共スパッタして作製される。
【０００８】
特許文献４には、Ｇａ／（Ｉｎ＋Ｇａ）が０．３５以上１．０未満で、（Ｇａ，Ｉｎ）２Ｏ３相を含む、透明導電膜用の焼結体組成物に関する記載がある。特許文献５には、Ｇａ／（Ｉｎ＋Ｇａ）が０．６５以上１．０未満で、（Ｇａ，Ｉｎ）２Ｏ３相を含む、透明導電膜用の酸化物焼結体に関する記載がある。
【０００９】
特許文献６には、ガリウム元素を４９．１〜６５原子％含む酸化インジウム−酸化ガリウム焼結体に関する記載がある。特許文献７には、Ｇａ／Ｉｎ比が、０．９７〜１．８６の組成を有する焼結体を用いたスパッタリングターゲットに関する記載がある。特許文献８、特許文献９には、それぞれＧａを３５〜４５原子％、１５〜４９原子％含有する酸化インジウム−酸化ガリウム焼結体に関する記載がある。
【００１０】
しかしながら、特許文献６〜９のＧａ含有領域では、結晶質の酸化インジウム−酸化ガリウムからなる酸化物半導体膜は得られない。また、これらの組成では、ＩｎＧａＯ３からなる絶縁性の高い結晶相を生成する場合があり、スパッタリング中に異常放電を起こしたり、ノジュールが発生する場合がある。
【００１１】
本発明の目的は、薄膜トランジスタに使用できる非シリコン系半導体薄膜、及びそれを形成するためのスパッタリングターゲットを提供することである。また、本発明の目的は新規な非シリコン系半導体薄膜を用いた薄膜トランジスタを提供することである。
【先行技術文献】
【特許文献】
【００１２】
【特許文献１】特開２００４−１１９５２５号公報
【特許文献２】特開平７−１８２９２４号公報
【特許文献３】特開平９−５０７１１号公報
【特許文献４】特開２００７−２７７０３９号公報
【特許文献５】特開２００７−２１０８２３号公報
【特許文献６】特開２００７−２２４３８６号公報
【特許文献７】特開２００７−１１３０２６号公報
【特許文献８】特開２００５−３４７２１５号公報
【特許文献９】特開平０９−２５９６４０号公報
【発明の概要】
【００１３】
本発明は、以下の酸化物焼結体、スパッタリングターゲット、酸化物薄膜、薄膜トランジスタ及びこれらの製造方法を提供する。
１．ガリウムが酸化インジウムに固溶していて、原子比Ｇａ／（Ｇａ＋Ｉｎ）が０．００１〜０．１２であり、全金属原子に対するインジウムとガリウムの含有率が８０原子％以上であり、Ｉｎ２Ｏ３のビックスバイト構造を有することを特徴とする酸化物焼結体。
２．前記Ｇａ／（Ｇａ＋Ｉｎ）が０．００１〜０．１０である１に記載の酸化物焼結体。
３．前記Ｇａ／（Ｇａ＋Ｉｎ）が、０．００５〜０．０８であることを特徴とする１に記載の酸化物焼結体。
４．前記ビックスバイト構造の格子定数が、１０．０５Å以上１０．１１８Å未満であることを特徴とする１〜３のいずれかに記載の酸化物焼結体。
５．密度が６．５〜７．１ｇ／ｃｍ３であることを特徴とする１〜４のいずれかに記載の酸化物焼結体。
６．バルク抵抗が１０ｍΩｃｍ以下であることを特徴とする１〜５のいずれかに記載の酸化物焼結体。
７．分散しているＧａの集合体の直径が１μｍ未満であることを特徴とする１〜６のいずれかに記載の酸化物焼結体。
８．正４価以上の金属イオンの含有量が１００原子ｐｐｍ以下であることを特徴とする１〜７のいずれかに記載の酸化物焼結体。
９．正２価以下の金属イオンの含有量が１００原子ｐｐｍ以下であり、かつ、正４価の金属イオン濃度≦正２価の金属イオン濃度であることを特徴とする１〜８のいずれかに記載の酸化物焼結体。
１０．酸化イットリウム、酸化スカンジウム、酸化アルミニウム及び酸化ホウ素から選ばれる１種又は２種以上の酸化物が添加されていることを特徴とする１〜９のいずれかに記載の酸化物焼結体。
１１．酸化イットリウム、酸化スカンジウム、酸化アルミニウム及び酸化ホウ素から選ばれる１種又は２種以上の酸化物が０．０１〜５原子％添加されていることを特徴とする１０に記載の酸化物焼結体。
１２．平均粒径が２μｍ未満のインジウム化合物粉末と、平均粒径が２μｍ未満のガリウム化合物粉末を、ガリウムとインジウムの原子比Ｇａ／（Ｉｎ＋Ｇａ）＝０．００１〜０．１２で混合する工程、前記混合物を成形する工程、及び前記成形体を１２００℃〜１６００℃で２〜９６時間焼成する工程を含むことを特徴とする１〜１１のいずれかに記載の酸化物焼結体の製造方法。
１３．焼成を酸素雰囲気中又は加圧下で行うことを特徴とする１２に記載の酸化物焼結体の製造方法。
１４．上記１〜１１のいずれかに記載の酸化物焼結体からなることを特徴とするスパッタリングターゲット。
１５．上記１４に記載のスパッタリングターゲットを用いて成膜されたことを特徴とする酸化物薄膜。
１６．ガリウムが酸化インジウムに固溶していて、原子比Ｇａ／（Ｇａ＋Ｉｎ）が０．００１〜０．１２であり、全金属原子に対するインジウムとガリウムの含有率が８０原子％以上であり、Ｉｎ２Ｏ３のビックスバイト構造を有することを特徴とする酸化物薄膜。
１７．前記原子比Ｇａ／（Ｇａ＋Ｉｎ）が０．００１〜０．１０であることを特徴とする１６に記載の酸化物薄膜。
１８．前記原子比Ｇａ／（Ｇａ＋Ｉｎ）が０．００５〜０．０８であることを特徴とする１６に記載の酸化物薄膜。
１９．前記ビックスバイト構造の格子定数が、１０．０１Å以上１０．１１８Å未満であることを特徴とする１６〜１８のいずれかに記載の酸化物薄膜。
２０．分散しているＧａの集合体の直径が１μｍ未満であることを特徴とする１６〜１９のいずれかに記載の酸化物薄膜。
２１．酸化イットリウム、酸化スカンジウム、酸化アルミニウム及び酸化ホウ素から選ばれる１種又は２種以上の酸化物を含有していることを特徴とする１６〜２０のいずれかに記載の酸化物薄膜。
２２．酸化イットリウム、酸化スカンジウム、酸化アルミニウム及び酸化ホウ素から選ばれる１種又は２種以上の酸化物が０．０１〜５原子％添加されていることを特徴とする２１に記載の酸化物薄膜。
２３．上記１５〜２２のいずれかに記載の酸化物薄膜を用いることを特徴とする薄膜トランジスタ。
２４．チャンネルエッチ型の薄膜トランジスタであることを特徴とする２３に記載の薄膜トランジスタ。
２５．エッチストッパー型の薄膜トランジスタであることを特徴とする２３に記載の薄膜トランジスタ。
２６．上記１４に記載のスパッタリングターゲットを用いて酸化物薄膜を形成する工程、及び前記酸化物薄膜を、酸素雰囲気中で熱処理して結晶化する工程を含むことを特徴とする薄膜トランジスタの製造方法。
２７．前記酸化物薄膜形成工程において、酸素の含有量が１０体積％以上の成膜ガスにおいて酸化物薄膜を形成することを特徴とする２６に記載の薄膜トランジスタの製造方法。
２８．前記結晶化工程において、前記酸化物薄膜を、２５０〜５００℃、０．５〜１２００分で熱処理して結晶化することを特徴とする２６又は２７に記載の薄膜トランジスタの製造方法。
２９．さらに、前記熱処理した酸化物薄膜上に酸化物絶縁体層を形成する工程を含むことを特徴とする２６〜２８のいずれかに記載の薄膜トランジスタの製造方法。
３０．上記２３〜２５のいずれかに記載の薄膜トランジスタを備えたことを特徴とする半導体素子。
【００１４】
本発明によれば、薄膜トランジスタに使用できる非シリコン系半導体薄膜、及びそれを形成するためのスパッタリングターゲットが提供できる。本発明によれば、新規な非シリコン系半導体薄膜を用いた薄膜トランジスタが提供できる。
【図面の簡単な説明】
【００１５】
【図１】参考例１で得られた酸化物焼結体のＸ線回折チャートである。
【図２】参考例２で得られた酸化物焼結体のＸ線回折チャートである。
【図３】参考例３で得られた酸化物焼結体のＸ線回折チャートである。
【図４】参考例４で得られた酸化物焼結体のＸ線回折チャートである。
【図５】参考例５で得られた酸化物焼結体のＸ線回折チャートである。
【図６】参考例６で得られた酸化物焼結体のＸ線回折チャートである。
【図７】参考例７で得られた酸化物焼結体のＸ線回折チャートである。
【図８】参考例８で得られた酸化物焼結体のＸ線回折チャートである。
【図９】実施例１で得られた酸化物焼結体のＸ線回折チャートである。
【図１０】実施例２で得られた酸化物焼結体のＸ線回折チャートである。
【図１１】実施例３で得られた酸化物焼結体のＸ線回折チャートである。
【図１２】比較例１で得られた酸化物焼結体のＸ線回折チャートである。
【図１３】比較例２で得られた酸化物焼結体のＸ線回折チャートである。
【図１４】比較例３で得られた酸化物焼結体のＸ線回折チャートである。
【図１５】比較例４で得られた酸化物焼結体のＸ線回折チャートである。
【図１６】比較例５で得られた酸化物焼結体のＸ線回折チャートである。
【図１７】参考例１〜８、実施例１〜３及び比較例１のＧａ、（Ｇａ＋Ｘ）添加量と格子定数の関係を示す図である。
【図１８】参考例１２で製造したチャンネルエッチ型薄膜トランジスタの構造を示す図である。
【図１９】実施例４，７で製造したエッチストッパー型薄膜トランジスタの構造を示す図である。
【図２０】参考例９〜１２、実施例４〜６及び比較例６のＧａ、（Ｇａ＋Ｘ）添加量と格子定数の関係を示す図である。
【発明を実施するための形態】
【００１６】
本発明の酸化物焼結体は、ガリウムが酸化インジウムに固溶している。この酸化物焼結体において、全金属原子に対するインジウムとガリウムの含有率は８０原子％以上である。ガリウム金属とインジウム金属の原子比は、Ｇａ／（Ｉｎ＋Ｇａ）＝０．００１〜０．１２である。この原子比においてガリウムが酸化インジウムにほぼ完全固溶する。好ましくは、酸化インジウム結晶格子中のインジウム元素の位置にガリウム等のインジウム以外の元素がイオンとして入る。
【００１７】
Ｇａ／（Ｉｎ＋Ｇａ）が０．００１未満では、酸化インジウム結晶の格子定数の変化が小さくなり、ガリウムを添加する効果が現れない場合があり、０．１２超では、ＩｎＧａＯ３等が析出する場合がある。ＩｎＧａＯ３等が析出するほど、得られる酸化物薄膜が結晶化しにくくなり、結晶質薄膜が得られない場合がある。
【００１８】
ガリウム金属とインジウム金属の原子比は好ましくはＧａ／（Ｉｎ＋Ｇａ）＝０．００１〜０．１０、より好ましくはＧａ／（Ｉｎ＋Ｇａ）＝０．００５〜０．０８である。さらに好ましくはＧａ／（Ｉｎ＋Ｇａ）＝０．０１〜０．０５、特に好ましくはＧａ／（Ｉｎ＋Ｇａ）＝０．０２〜０．０４である。
【００１９】
また、本発明の酸化物焼結体は、Ｉｎ２Ｏ３ビックスバイト構造を有することが好ましい。さらに好ましくはＧａが完全にＩｎ２Ｏ３ビックスバイト構造に固溶分散することにより、スパッタリングターゲットと用いた場合に異常放電が起こりにくいため、Ｉｎ２Ｏ３のビックスバイト構造の単相からなる。ビックスバイト構造は全体の結晶構造のうち、９０％以上が好ましく、９５％以上がさらに好ましく、９７％以上が特に好ましい。結晶構造の割合は、ＥＰＭＡ分析により結晶相を同定し、その画像解析により求めることができる。
本発明の酸化物焼結体のビックスバイト構造の格子定数は、下限は特にないが、好ましくは１０．０５Å以上１０．１１８Å未満である。ビックスバイト構造はＸ線回析により確認できる。
【００２０】
本発明の酸化物焼結体の密度は好ましくは６．５〜７．２ｇ／ｃｍ３である。密度が低いと、酸化物焼結体から形成するスパッタリングターゲットの表面が黒化したりし、異常放電を誘発し、スパッタ速度が低下したりする場合がある。
焼結体の密度を上げるためには、原料の粒子径を１０μｍ以下のものを使用し、原料を均質に混合する。粒子径が大きいとインジウム化合物とガリウム化合物の反応が進まない恐れがある。均質に混合されない場合も同様に未反応や異常粒成長した粒子が存在し密度が上がらない恐れがある。
【００２１】
また、本発明の酸化物焼結体は、酸化インジウムにＧａが分散しているが、分散しているＧａの集合体の直径は１μｍ未満であることが好ましい。ここでいう分散とは酸化インジウム結晶中にガリウムイオンが固溶している場合でもよく、酸化インジウム粒内にＧａ化合物粒子が細かく分散していてもよい。Ｇａが細かく分散することにより、安定したスパッタ放電ができる。Ｇａの集合体の直径はＥＰＭＡ（電子線マイクロアナライザ）により測定できる。
【００２２】
本発明の酸化物焼結体のバルク抵抗は、好ましくは１０ｍΩｃｍ以下である。完全に固溶していないで、Ｇａ２Ｏ３等が観察される場合には、異常放電の原因になる場合がある。より好ましくは、５ｍΩｃｍ以下である。下限は特にないが、１ｍΩｃｍ未満にする必要はない。
【００２３】
本発明の酸化物焼結体中の正４価以上の金属イオン（例えばスズ、チタン、ジルコニウム、ゲルマニウム等）の含有量が１００ｐｐｍ以下であることが好ましい。１００ｐｐｍを超える量の正４価以上の金属イオンが含まれる場合、得られた結晶質酸化物薄膜が半導体化せずに、導電性になる場合がある。好ましくは、５０ｐｐｍ以下、より好ましくは３０ｐｐｍ以下である。
【００２４】
不純物量を１００ｐｐｍ以下とするためには、９９．９９％以上の純度の原料を用いるのがよい。
【００２５】
酸化インジウムは原料中に１００ｐｐｍ以上の正４価以上の金属、特にスズが含まれるものが多いが、作製される薄膜中ではキャリアを生成するため半導体として使用できなくなる恐れがある。
【００２６】
本発明の酸化物焼結体中の正２価以下の金属イオン（例えば亜鉛、マグネシウム、銅、鉄、ニッケル、コバルト等）の含有量が１００ｐｐｍ以下であることが好ましい。１００ｐｐｍ以上の正２価以下の金属イオンが含まれる場合には、得られる酸化物半導体の移動度が低下する場合がある。
【００２７】
また、正４価の金属イオン濃度≦正２価の金属イオン濃度であることが、好ましい。
正４価の金属イオン濃度＞正２価の金属イオン濃度の場合、正４価の金属イオンが酸化インジウムの結晶にドープされキャリヤー密度を大きくし、得られる酸化物薄膜の導電性が大きくなり、半導体にならない場合がある。好ましくは、５０ｐｐｍ以下、より好ましくは３０ｐｐｍ以下である。
【００２８】
本発明の酸化物焼結体に、酸化イットリウム、酸化スカンジウム、酸化アルミニウム、酸化ホウ素から選ばれる１種又は２種以上の酸化物を添加することができる。酸化物は、好ましくは酸化物焼結体に対して０．０１〜５原子％になるように添加される。これらの酸化物を含有する酸化物焼結体をスパッタリングターゲットとして使用して得られる薄膜の格子定数が、酸化インジウム単体からなる薄膜の格子定数がより小さくなり、金属間距離が小さくなる。その結果、このような薄膜を用いる薄膜トランジスタの移動度が速まる。
【００２９】
本発明の酸化物焼結体の製造方法は、
（ａ）平均粒径が２μｍ未満のＩｎ化合物粉末と、平均粒径が２μｍ未満のＧａ化合物粉末を、ガリウムとインジウムの原子比Ｇａ／（Ｉｎ＋Ｇａ）＝０．００１〜０．１２で混合して混合物を調製する工程；
（ｂ）前記混合物を成形して成形体を調製する工程；及び
（ｃ）前記成形体を１２００℃〜１６００℃で２〜９６時間焼成する工程を含む。
尚、平均粒径はＪＩＳ  Ｒ  １６１９に記載の方法により測定する。
【００３０】
原料化合物粉末を混合する工程において、用いる原料粉末のインジウム化合物及びガリウム化合物は、酸化物又は焼成後に酸化物になるもの（酸化物前駆体）であればよい。インジウム酸化物前駆体及びスズ酸化物前駆体としては、インジウム又はスズの、硫化物、硫酸塩、硝酸塩、ハロゲン化物（塩化物、臭化物等）、炭酸塩、有機酸塩（酢酸塩、プロピオン酸塩、ナフテン酸塩等）、アルコキシド（メトキシド、エトキシド等）、有機金属錯体（アセチルアセトナート等）等が挙げられる。
【００３１】
この中でも、低温で完全に熱分解し、不純物が残存しないようにするためには、硝酸塩、有機酸塩、アルコキシド又は有機金属錯体が好ましい。尚、各金属の酸化物を用いるのが最適である。
【００３２】
上記各原料の純度は、通常９９．９質量％（３Ｎ）以上、好ましくは９９．９９質量％（４Ｎ）以上、さらに好ましくは９９．９９５質量％以上、特に好ましくは９９．９９９質量％（５Ｎ）以上である。各原料の純度が９９．９質量％（３Ｎ）以上であれば、正四価以上の金属やＦｅ、Ｎｉ、Ｃｕ等の不純物により半導体特性が低下することもなく、信頼性を十分に保持できる。特にＮａ、Ｋ、Ｃａの含有量が１００ｐｐｍ以下であると薄膜を作製した際に電気抵抗が経年劣化しないため好ましい。
【００３３】
混合は、（ｉ）溶液法（共沈法）又は（ｉｉ）物理混合法により実施するのが好ましい。より好ましくは、コスト低減のため、物理混合法である。
【００３４】
物理混合法では、上記のインジウム化合物及びガリウム化合物を含む原料粉体を、ボールミル、ジェットミル、パールミル、ビーズミル等の混合器に入れ、均一に混合する。
【００３５】
混合時間は１〜２００時間とするのが好ましい。１時間未満では分散する元素の均一化が不十分となるおそれがあり、２００時間を超えると時間がかかりすぎ、生産性が悪くなるおそれがある。特に好ましい混合時間は１０〜６０時間である。
【００３６】
混合した結果、得られる原料混合粉末の平均粒子径が０．０１〜１．０μｍになることが好ましい。粒子径が０．０１μｍ未満では粉末が凝集しやすく、ハンドリングが悪く、また、緻密な焼結体が得られない場合がある。一方、１．０μｍを超えると緻密な焼結体が得られない場合がある。
【００３７】
本発明では、原料粉末の混合後、得られた混合物を仮焼する工程を含んでもよい。
【００３８】
仮焼工程では、上記工程で得られた混合物が仮焼される。仮焼を行うことにより、最終的に得られるスパッタリングターゲットの密度を上げることが容易になる。
【００３９】
仮焼工程においては、好ましくは２００〜１０００℃で、１〜１００時間、より好ましくは２〜５０時間の条件で（ａ）工程で得られた混合物を熱処理することが好ましい。２００℃以上かつ１時間以上の熱処理条件であれば、原料化合物の熱分解が十分に行われるので好ましい。熱処理条件が、１０００℃以下及び１００時間以下であれば、粒子が粗大化することもないので好適である。
【００４０】
さらに、ここで得られた仮焼き後の混合物を、続く成形工程及び焼結工程の前に粉砕することが好ましい。この仮焼き後の混合物の粉砕は、ボールミル、ロールミル、パールミル、ジェットミル等を用いて行うことが適当である。粉砕後に得られた仮焼き後の混合物の平均粒径は、例えば、０．０１〜３．０μｍ、好ましくは０．１〜２．０μｍであることが適当である。得られた仮焼き後の混合物の平均粒径が０．０１μｍ以上であれば、十分な嵩比重を保持することができ、かつ取り扱いが容易になるので好ましい。また、仮焼き後の混合物の平均粒径が３．０μｍ以下であれば最終的に得られるスパッタリングターゲットの密度を上げることが容易になる。尚、原料粉末の平均粒径は、ＪＩＳ  Ｒ  １６１９に記載の方法によって測定することができる。
【００４１】
混合した原料粉末の成形は公知の方法、例えば、加圧成形、冷間静水圧加圧が採用できる。
加圧成形は、コールドプレス（Ｃｏｌｄ  Ｐｒｅｓｓ）法やホットプレス（Ｈｏｔ  Ｐｒｅｓｓ）法等、公知の成形方法を用いることができる。例えば、得られた混合粉を金型に充填し、コールドプレス機にて加圧成形する。加圧成形は、例えば、常温（２５℃）下、１００〜１０００００ｋｇ／ｃｍ２で行われる。
【００４２】
原料粉末の成形体を焼成することにより酸化物焼結体を製造する。
焼結温度は１２００〜１６００℃であり、好ましくは１２５０〜１５８０℃であり、特に好ましくは１３００〜１５５０℃である。
【００４３】
上記の焼結温度の範囲において、酸化インジウムにガリウムが固溶しやすく、バルク抵抗を下げることができる。
また、焼結温度を１６００℃以下とすることにより、Ｇａの蒸散を抑制することができる。
【００４４】
焼結時間は２〜９６時間、より好ましくは１０〜７２時間である。
【００４５】
焼結時間を２時間以上とすることにより、得られる酸化物焼結体の焼結密度を向上させ、表面の加工が可能とすることができる。また、焼結時間を９６時間以下とすることにより、適当な時間で焼結を行うことできる。
【００４６】
焼結は、好ましくは酸素ガス雰囲気下で行う。酸素ガス雰囲気下で焼結を行うことにより、得られる酸化物焼結体の密度を高めることができ、酸化物焼結体のスパッタリング時の異常放電を抑制することができる。酸素ガス雰囲気は、酸素濃度が、例えば１０〜１００ｖｏｌ％の雰囲気であるとよい。ただし、非酸化性雰囲気、例えば、真空あるいは窒素雰囲気下で行ってもよい。
【００４７】
また、焼結は大気圧下又は加圧下で行うことができる。圧力は、例えば９８００〜１００００００Ｐａ、好ましくは１０００００〜５０００００Ｐａである。
【００４８】
本発明の酸化物焼結体は、上述した方法により製造することができる。本発明の酸化物焼結体はスパッタリングターゲットとして使用できる。本発明の酸化物焼結体は高い導電性を有することから、スパッタリングターゲットとした場合に成膜速度が速いＤＣスパッタリング法を適用することができる。
【００４９】
本発明のスパッタリングターゲットは、上記ＤＣスパッタリング法に加えて、ＲＦスパッタリング法、ＡＣスパッタリング法、パルスＤＣスパッタリング法等いずれのスパッタリング法も適用することができ、異常放電のないスパッタリングが可能である。
【００５０】
酸化物薄膜は、上記の酸化物焼結体を用いて、蒸着法、スパッタリング法、イオンプレーティング法、パルスレーザー蒸着法等により作製できる。スパッタリングの方法としては、例えばＲＦマグネトロンスパッタ法、ＤＣマグネトロンスパッタ法、ＡＣマグネトロンスパッタ法、パルスＤＣマグネトロンスパッタ法等が挙げられる。
【００５１】
スパッタリングガスとしてはアルゴンと酸化性ガスの混合ガスを用いることができる。酸化性ガスとはＯ２、ＣＯ２、Ｏ３、Ｈ２Ｏ等が挙げられる。スパッタリング成膜時の酸素分圧を０．１％以上、２０％以下にすることが好ましい。０．１％未満では、成膜直後の透明非晶質膜は、導電性を有し、酸化物半導体しての使用が困難な場合がある。一方、２０％超では、透明非晶質膜が絶縁体化し、酸化物半導体しての使用が困難な場合がある。好ましくは、１〜１０％である。
【００５２】
本発明の酸化物薄膜は、ガリウムが酸化インジウムに固溶しており、全金属元素に対するガリウムとインジウムの含有率は８０原子％以上である。ガリウムとインジウムの金属比Ｇａ／（Ｇａ＋Ｉｎ）は０．００１〜０．１２である。好ましくは０．００１〜０．１０であり、特に好ましくは０．００５〜０．０８である。
【００５３】
酸化ガリウムは、酸化インジウムの格子定数を小さくする効果があり、従って移動度を大きくする効果がある。また、酸素との結合力が強く、多結晶化酸化インジウム薄膜の酸素欠損量を低減する効果がある。酸化ガリウムは、酸化インジウムと完全固溶する領域を有し、結晶化した酸化インジウムと完全に一体化し、格子定数を低下させることができる。固溶限界以上の酸化ガリウムを加えると、析出した酸化ガリウムが電子の散乱原因となったり、酸化インジウムの結晶化を阻害したりする場合がある。
【００５４】
本発明の酸化物薄膜はビックスバイト構造の単相からなり、ビックスバイト構造の格子定数は、下限は特に限定しないが、好ましくは１０．０１Å以上１０．１１８Å未満である。格子定数が低いことは、結晶格子が縮小され金属間距離が小さいことを意味している。金属間距離が小さくなることより，金属の軌道上を移動する電子の動く速度が早まり、得られる薄膜トランジスタの移動度が速くなる。格子定数が大きすぎると、酸化インジウムそのものの結晶格子と等しくなり、移動度が向上しない。
【００５５】
本発明の酸化物薄膜は、好ましくは、分散しているＧａの集合体の直径が１μｍ未満である。
【００５６】
本発明の酸化物薄膜は、酸化イットリウム、酸化スカンジウム、酸化アルミニウム、酸化ホウ素から選ばれる１種又は２種以上の酸化物を含有することができる。酸化物は、好ましくは酸化物薄膜に対して０．０１〜５原子％含有される。これらの酸化物は、酸化ガリウムと同様に、酸化インジウムと完全固溶する領域を有し、結晶化した酸化インジウムと完全に一体化し、酸化インジウム単体からなる薄膜より格子定数を低下させることができる。格子定数を低下させることにより、結晶中のインジウム同士の５ｓ軌道の重なりが大きくなり、移動度が向上することが期待される。
【００５７】
本発明の酸化物薄膜は、上記の本発明のスパッタリングターゲットを用いて製造できる。
【００５８】
低ガリウム濃度の膜は結晶化しやすいので、結晶質膜を形成するときは低ガリウム濃度のスパッタリングターゲットを用いる。高ガリウム濃度の膜は非結晶となりやすいので、非結晶質膜を形成するときは高ガリウム濃度のスパッタリングターゲットを用いる。具体的には、Ｇａが０．０５〜０．１２付近では非晶質と結晶膜の双方が作製可能であり、約０．０５以下では結晶膜となる。薄膜の作製方法ほぼ同じである。
【００５９】
Ｇａ／（Ｉｎ＋Ｇａ）＜０．０５の低ガリウム濃度のスパッタリングターゲットを用いれば結晶質膜が得られる。
ただし、Ｇａ／（Ｉｎ＋Ｇａ）＜０．０５の領域において薄膜の均一性を向上するために非晶質の膜を以下の方法で作製することもできる。例えば、基板温度を室温以下にしたり、スパッタリングガス中に０．１Ｐａ以下の水蒸気を添加したり、スパッタリングガス圧５Ｐａ以上にする等のスパッタリングの条件よっては非晶質膜も作製することが、薄膜を作製後に後述する後加熱の工程で結晶質膜ができる。
【００６０】
０．０５≦Ｇａ／（Ｉｎ＋Ｇａ）＜０．１２の高ガリウム濃度のスパッタリングターゲットを用いて結晶質膜を形成するときは、成膜時の基板温度は、室温から４５０℃が好ましい。室温未満に冷却するにはコストがかかりすぎ、４５０℃超にする場合も装置コストがかかりすぎる。好ましくは、室温（基板加熱なし）から２００℃である。連続してスパッタする場合には、スパッタ中のプラズマにより基板が加熱される場合があり、フィルム基板等の場合には室温程度に保つために冷却しながら行うのも好ましい。
【００６１】
製膜時の基板加熱を行わない場合は結晶化を行う後加熱の工程が必要である。ただし、基板加熱を行った場合にも後加熱を行うこともできる。
【００６２】
酸化物薄膜が製膜した基板等を１５０℃〜４５０℃に加熱すると、薄膜が結晶化し半導体特性が得られる。１５０℃未満では、結晶化が不十分であり、薄膜の絶縁性が損なわれリークが起こる可能性がある。４５０℃以上では基板の反りや半導体素子を作製した時に各薄膜層が剥離する恐れがある。より好ましくは２００℃〜３５０℃であり、さらに好ましくは、２４０〜３００℃である。
【００６３】
加熱時間は、０．５分〜１２０分がよい。レーザー等の高出力加熱では０．５分程度で十分結晶化が起こるが、０．５分未満では結晶化が不十分な場合があり、１２０分超では、加熱時間が長すぎてコストがかかりすぎる恐れがある。より好ましくは０．５〜９０分、さらに好ましくは１〜６０分である。
【００６４】
また、加熱の雰囲気は、特に限定されるわけではないが、大気雰囲気、酸素流通雰囲気、窒素雰囲気、低真空雰囲気が好ましいが、キャリアの制御のしやすさの点で大気雰囲気、酸素流通雰囲気がより好ましい。結晶質酸化物半導体薄膜の場合、膜中の余分な酸素や水分は雰囲気の酸素と交換すると考えられる。よって酸素を含む雰囲気では、半導体特性を安定化する点で好ましい。但し、純酸素中で高温に加熱すると、酸素欠損が完全に消失し、絶縁体化する場合がある。好ましい酸素濃度は、１９％〜５０％である。
【００６５】
本発明の酸化物薄膜は薄膜トランジスタに使用できる。特にチャネル層として使用できる。酸化物薄膜はそのまま又は熱処理して使用できる。
【００６６】
本発明の薄膜トランジスタは、チャンネルエッチ型でもよい。本発明の薄膜は、結晶質であり耐久性があるので、本発明の薄膜を用いた薄膜トランジスタの製造において、Ａｌ等の金属薄膜をエッチングしてソース・ドレイン電極、チャンネル部を形成するフォトリソ工程も可能となる。
【００６７】
また、本発明の薄膜トランジスタは、エッチストッパー型でもよい。本発明の薄膜は、エッチストッパーが半導体層からなるチャンネル部を保護することができ、且つ、成膜時に半導体膜に酸素を大量に取り込ませておくことができるため、エッチストッパー層を介して外部より酸素を供給する必要がなくなる。また、成膜直後には非晶質膜であるので、Ａｌ等の金属薄膜をエッチングしてソース・ドレイン電極、チャンネル部を形成すると同時に、半導体層をエッチングできフォトリソ工程を短縮することも可能となる。
【００６８】
本発明の薄膜トランジスタの製造方法は、本発明のスパッタリングターゲットを用いて酸化物薄膜を形成する工程、前記酸化物薄膜を酸素雰囲気中で熱処理する工程、及び前記熱処理した酸化物薄膜上に酸化物絶縁体層を形成する工程を含む。熱処理により結晶化する。
【００６９】
薄膜トランジスタにおいて、好ましくは、熱処理した酸化物薄膜上に半導体特性の経時劣化を防ぐために、酸化物絶縁体層を形成する。
【００７０】
好ましくは、酸素の含有量が１０体積％以上の成膜ガスにおいて、酸化物薄膜を形成する。成膜ガスとしては、例えばアルゴン及び酸素の混合ガスを用いる。
【００７１】
成膜ガス中の酸素濃度を１０体積％以上とすることで、後に続く結晶化を安定化することができる。酸素の含有量が１０体積％未満の場合、結晶化に必要な酸素を外部から供給する必要があり、半導体内部の酸素欠損が完全に消失する恐れがある。また、この様な欠損が生じた場合、結晶は正常に成長せず散乱因子を内在することになり、移動度の低下を招く場合がある。
【００７２】
酸素濃度に上限は特にないが、酸素１００体積％でスパッタリングを行なう場合には、スパッタ速度が低下する場合があり、酸素は５０体積％以下にすることが好ましい。より好ましくは４０体積％以下、さらに好ましくは３０体積％以下である。半導体内部に大量に取り込まれた余分な酸素は、次の結晶化工程で容易に外部に放出され、格子欠損の少ない酸化インジウム結晶薄膜が得られる。
【００７３】
酸化物薄膜の結晶化工程においては、酸素の存在下又は不存在下でランプアニール装置、レーザーアニール装置、熱プラズマ装置、熱風加熱装置、接触加熱装置等を用いることができる。この場合、早く昇温することが好ましい。昇温速度が低いと結晶粒子が異常成長することがあり、その粒子界面の格子のずれが大きくなり、散乱の原因となる。短時間で結晶化させることにより、小さな結晶粒子を生成させ、結晶格子のずれを小さくすることが可能となり、移動度向上の効果が大きくなる。結晶格子のずれは、結晶方位の異なる結晶の界面の結晶方位の不整合と見なすことができる。結晶粒子間の結晶方位が近い方が散乱は少なくなる。
【００７４】
昇温速度は、通常４０℃/分以上であり、好ましくは７０℃/分以上、より好ましくは８０℃/分、さらに好ましくは１００℃/分以上である。加熱速度に上限は無く、レーザー加熱、熱プラズマによる加熱の場合には、瞬間的に所望の熱処理温度まで昇温可能である。
冷却速度も高い方が好ましいが、基板速度が大きすぎる場合は基板が割れたり、薄膜に内部応力が残るために電気特性が下がる恐れがある。冷却速度が低すぎる場合は、アニール効果により、結晶が異常に成長する可能性があり、加熱速度と同様に冷却速度を設定することが好ましい。冷却速度は、通常、５〜３００℃／分、より好ましくは１０〜２００℃／分、さらに好ましくは、２０〜１００℃／分である。
【００７５】
酸化物薄膜の熱処理は好ましくは２５０〜５００℃、０．５〜１２００分で行う。２５０℃未満では、結晶化が達成されない場合があり、５００℃超では、基板や半導体膜にダメージを与える場合がある。また、０．５分未満では、熱処理時間が短すぎて、結晶化が達成されない場合があり、１２００分では、時間がかかりすぎる場合がある。
［実施例］
【００７６】
続いて、本発明を実施例により比較例と対比しながら説明する。尚、本実施例は好適な例を示すものであり、これらに本発明が制限されるものではない。従って、本発明の技術思想に基づく変形又は他の実施例は本発明に包含される。
【００７７】
参考例１〜８：酸化物焼結体の製造
原料粉体として、下記の酸化物粉末を使用した。尚、平均粒径はレーザ回折式粒度分布測定装置ＳＡＬＤ−３００Ｖ（島津製作所製）で、比表面積はＢＥＴ法で測定した。
（ａ）酸化インジウム粉：比表面積６ｍ２／ｇ、平均粒径１．２μｍ
（ｂ）酸化ガリウム粉：比表面積６ｍ２／ｇ、平均粒径１．５μｍ
（ａ）及び（ｂ）からなる原料混合粉体全体の比表面積は６．０ｍ２／ｇであった。
【００７８】
上記の粉体を、表１に示すＧａ／（Ｉｎ＋Ｇａ）比となるように秤量し、湿式媒体撹拌ミルを使用して混合粉砕した。粉砕媒体として１ｍｍφのジルコニアビーズを使用した。粉砕処理中、混合粉体の比表面積を確認しながら、比表面積を原料混合粉体の比表面積より２ｍ２／ｇ増加させた。
【００７９】
粉砕後、スプレードライヤーで乾燥させて得た混合粉を金型（１５０ｍｍφ２０ｍｍ厚）に充填し、コールドプレス機にて加圧成形した。成形後、酸素を流通させながら酸素雰囲気中、表１に示す温度で２４時間焼結して、焼結体を製造した。
【００８０】
製造した焼結体の密度を、一定の大きさに切り出した焼結体の重量と外形寸法より算出した。このように、仮焼工程を行うことなく、焼結体の密度が高いスパッタリングターゲット用焼結体を得ることができた。
また、この焼結体のバルク抵抗（導電性）（ｍΩｃｍ）を、抵抗率計（三菱油化製、ロレスタ）を使用し四探針法により測定した。
【００８１】
焼結体の不純物濃度は以下のようにして求めた。
焼結体を採取し、その一部で溶解し水溶液化しＩＣＰ法（誘導結合プラズマ発光分光分析法）で定量測定して、不純物濃度を測定した。
上記の評価結果を表１に示す。
【００８２】
得られた焼結体についてＸ線回折を実施した。図１〜８に各参考例のＸ線チャートを示す。
チャートを分析した結果、参考例１〜８の焼結体中には、Ｉｎ２Ｏ３のビックスバイト構造が観察された。
【００８３】
参考例１〜８について、Ｘ線回折より格子定数を求めた。立方晶Ｉｎ２Ｏ３の格子定数１０．１１８Åに対する格子定数は表１の通りである。
上記Ｘ線回折測定（ＸＲＤ）の測定条件は以下の通りである。
装置：（株）リガク製Ｕｌｔｉｍａ−ＩＩＩ
Ｘ線：Ｃｕ−Ｋα線（波長１．５４０６Å、グラファイトモノクロメータにて単色化）
出力：５０ｋＶ−１２０ｍＡ
２θ−θ反射法、連続スキャン（１．０°／分）
サンプリング間隔：０．０２°
スリット  ＤＳ、ＳＳ：２／３°、ＲＳ：０．６ｍｍ
ピーク強度はピーク分離を行い、そのピークの面積から求めた。
【００８４】
得られた焼結体のＥＰＭＡ測定によりＧａの分散を確認したところ、１μｍ以上のＧａの集合体は確認されなかった。
【００８５】
また、得られた焼結体を切削加工し、バッキングプレートに貼り合わせ、４インチφのスパッタリングターゲットとした。このスパッタリングターゲットを、ＤＣスパッタ装置に装着し、スパッタガスとしてアルゴンを用いて、０．３Ｐａ、ＤＣ出力４００Ｗにて、１０ｋＷｈｒ連続スパッタを行い、スパッタ中の電圧変動をデータロガーに蓄積し、異常放電の有無を確認した。異常放電
の有無は、電圧変動をモニターし異常放電を検出することにより行った。結果を表１に示す。５分間の測定時間中に発生する電圧変動がスパッタ運転中の定常電圧の１０％以上あった場合を異常放電とした。
マイクロアークが発生するとは、スパッタ放電の異常放電のことをいい、スパッタ電圧が０．１秒間に±１０％変動することで検地できるとなることをいい、マイクロアークが発生すると、素子の歩留まりが低下し、量産化には適さないおそれがある。
【００８６】
実施例１〜３：酸化物焼結体の製造
原料粉体として、下記の酸化物粉末を使用した。尚、平均粒径はレーザー回折式粒度分布測定装置ＳＡＬＤ−３００Ｖ（島津製作所製）で、比表面積はＢＥＴ法で測定した。
（ａ）酸化インジウム粉：比表面積６ｍ２／ｇ、平均粒径１．２μｍ
（ｂ）酸化ガリウム粉：比表面積６ｍ２／ｇ、平均粒径１．５μｍ
（ｃ）酸化スカンジウム：比表面積６ｍ２／ｇ、平均粒径１．５μｍ
（ｄ）酸化イットリウム：比表面積６ｍ２／ｇ、平均粒径１．５μｍ
（ｅ）酸化アルミニウム：比表面積６ｍ２／ｇ、平均粒径１．５μｍ
（ａ）及び（ｂ）に、（ｃ）、（ｄ）又は（ｅ）を、表２に示すＧａ／（Ｉｎ＋Ｇａ）比及びＸ／（Ｉｎ＋Ｇａ＋Ｘ）比（Ｘは添加元素）と成るように秤量し、混合して原料混合粉体を調製した。全体の比表面積は６．０ｍ２／ｇであった。
【００８７】
上記の原料混合粉体を用いたことと、表２に示す温度で焼結した他は、参考例１と同様にして焼結体を製造し、評価した。結果を表２に示す。
【００８８】
また、得られた焼結体について参考例１と同じ条件でＸ線回折を実施した。図９〜１１に各実施例のＸ線チャートを示す。
チャートを分析した結果、実施例１〜３の焼結体中には、Ｉｎ２Ｏ３のビックスバイト構造が観察された。
【００８９】
Ｘ線回折より求めた立方晶Ｉｎ２Ｏ３の格子定数１０．１１８に対する格子定数は表２の通りである。
【００９０】
比較例１〜４：酸化物焼結体の製造
表３に示すＧａ／（Ｉｎ＋Ｇａ）比で原料粉末を混合し、表３に示す温度で焼結した他は、参考例１と同様に焼結体を製造し、評価した。結果を表３に示す。
Ｘ線回折により得られたチャートを図１２〜１５に示す。Ｘ線回折チャートにおいてＩｎ２Ｏ３相とＩｎＧａＯ３相もしくはＧａ２Ｏ３相が観察された。
【００９１】
比較例５：酸化物焼結体の製造
表１に示すＧａ／（Ｉｎ＋Ｇａ）比で原料粉末を混合し、表１に示す温度で焼結した他は、参考例１と同様に焼結体を製造し、評価した。結果を表１に示す。
Ｘ線回折により得られたチャートを図１６に示す。Ｘ線回折チャートにおいてＩｎ２Ｏ３相とＩｎＧａＯ３相のメインピーク強度比はＩｎＧａＯ３／Ｉｎ２Ｏ３＝１．２であった。
【００９２】
【表１】
2014098211.tif 000002
【００９３】
【表２】
2014098211.tif 000003
【００９４】
【表３】
2014098211.tif 000004
【００９５】
参考例１〜８、実施例１〜３及び比較例１のＧａ又は（Ｇａ＋Ｘ）の添加量と格子定数の分布を図１７に示す。図において、Ｅは実施例を、Ｒは参考例を、Ｃは比較例を示す。この図から、参考例１〜８、実施例１〜３の焼結体は格子定数が低いことが分かる。
【００９６】
参考例９：薄膜トランジスタの製造
１００ｎｍ厚みの熱酸化膜（ＳｉＯ２膜）付きの導電性シリコン基板上と、石英ガラス基板上に、それぞれ、参考例４で得られた酸化インジウム（金属として９７原子％）−酸化ガリウム（金属として３原子％）からなるターゲット（Ｇａ／（Ｉｎ＋Ｇａ）＝０．０３）を用いて、スパッタリング法により５０ｎｍ半導体膜を成膜した。スパッタリングは、背圧が５×１０−４Ｐａとなるまで真空排気したあと、アルゴンを８．５ａｓｃｃｍ、酸素１．５ｓｃｃｍ流しながら、圧力を０．２Ｐａに調整し、スパッタパワー１００Ｗにて、室温で行った。
【００９７】
上記薄膜を形成した導電性シリコン基板上に、金属マスクを設置し、Ｌ：２００μｍ、Ｗ：１０００μｍのチャンネル部を形成し、ソース・ドレイン電極として金を蒸着して形成した。
当該素子を、空気中、３５０℃に加熱した加熱炉内に投入し、３０分間熱処理行った。
その上にプラズマＣＶＤ法により、ＳｉＯ２膜を作製した。
【００９８】
その結果、電界効果移動度９１．４ｃｍ２／Ｖ・ｓｅｃ、Ｏｎ−Ｏｆｆ比４．５×１０７でノーマリーオフの特性を示す薄膜トランジスタが得られた。出力特性は明瞭なピンチオフを示した。Ｓ値は０．４５であった。また、ゲートに２０Ｖ電圧を１００分かけた後のＶｔｈのシフト電圧は０．２Ｖ以下であった。
【００９９】
上記薄膜を形成した石英ガラス基板を、同様に空気中、３５０℃、３０分間熱風加熱炉内で熱処理した。この薄膜のＸＲＤを測定したところ、酸化インジウムのビックスバイト構造の単相であるピークが観察された。同様に、空気中、４５０℃、５時間の熱処理を行い、同じくＸＲＤ測定をおこない、３５０℃にて熱処理したＸＲＤのピーク強度を比較したところ、３５０℃で得られたピーク強度は、４５０℃で得られたピーク強度とほぼ同等であり、ビックスバイト構造の単相からなることが分かった。この結晶化酸化インジウム薄膜の格子定数を測定したところ、１０．１０２８５Åであった。
また、この薄膜のキャリア濃度をＨａｌｌ効果測定で調べたところ、１．４×１０18ｃｍ-3であった。
【０１００】
参考例１０：薄膜トランジスタの製造
参考例７で得られた酸化インジウム（金属として９２．８原子％）−酸化ガリウム（金属として７．２原子％）からなるターゲット（Ｇａ／（Ｉｎ＋Ｇａ）＝０．０７２）を用いて、参考例９と同様にして薄膜トランジスタを作製しその特性を評価した。
その結果、電界効果移動度１２３．７ｃｍ２／Ｖ・ｓｅｃ、Ｏｎ−Ｏｆｆ比４．７×１０８でノーマリーオフの特性を示す薄膜トランジスタが得られた。出力特性は明瞭なピンチオフを示した。Ｓ値は０．５であった。また、ゲートに２０Ｖ電圧を１００分かけた後のＶｔｈのシフト電圧は０．２Ｖ以下であった。
【０１０１】
参考例９と同様に石英ガラス基板上に形成した薄膜を熱処理して評価した。ＸＲＤ測定の結果、酸化インジウムのビックスバイト構造のピークが観察された。３５０℃で得られたピーク強度は、４５０℃で得られたピーク強度とほぼ同等であり、ビックスバイト構造の単相からなることが分かった。薄膜の格子定数は１０．０４６９２Åであった。
また、この薄膜のキャリア濃度をＨａｌｌ効果測定で調べたところ、１．２×１０18ｃｍ-3であった。
【０１０２】
参考例１１：薄膜トランジスタの製造
配合を変えた他は、参考例１と同様にして得られた酸化インジウム（金属として８８．６原子％）−酸化ガリウム（金属として１１．４原子％）からなるターゲット（Ｇａ／（Ｉｎ＋Ｇａ）＝０．１１４）を用いて、参考例９と同様にして薄膜トランジスタを作製しその特性を評価した。
その結果、電界効果移動度６４．５ｃｍ２／Ｖ・ｓｅｃ、Ｏｎ−Ｏｆｆ比４．２×１０９でノーマリーオフの特性を示す薄膜トランジスタが得られた。出力特性は明瞭なピンチオフを示した。Ｓ値は０．４５であった。また、ゲートに２０Ｖ電圧を１００分かけた後のＶｔｈのシフト電圧は０．２Ｖ以下であった。
【０１０３】
参考例９と同様に石英ガラス基板上に形成した薄膜を熱処理して評価した。ＸＲＤ測定の結果、酸化インジウムのビックスバイト構造のピークが観察された。３５０℃で得られたピーク強度は、４５０℃で得られたピーク強度とほぼ同等であり、ビックスバイト構造の単相からなることが分かった。薄膜の格子定数は１０．０１２８９Åであり、キャリア濃度は１．５×１０18ｃｍ-3であった。
【０１０４】
参考例１２：薄膜トランジスタの製造
１００ｎｍ厚みの熱酸化膜（ＳｉＯ２膜）付きの導電性シリコン基板上及び石英基板上に、それぞれ、参考例１で得られた酸化インジウム（金属として９８原子％）−酸化ガリウム（金属として２原子％）からなるターゲット（Ｇａ／（Ｉｎ＋Ｇａ）＝０．０２）を用いて、参考例９と同様に、室温で成膜した。
当該素子を、空気中、３００℃、３０分間熱処理を熱風加熱炉内で行った。
その後、上記導電性シリコン基板上に、モリブデン金属を３００ｎｍ成膜した。
【０１０５】
この素子に、レジストを塗布し、８０℃にて１５分間プレベークを行い、３００ｍＪ／ｃｍ２の光強度のＵＶ光をマスクに通して照射し、その後、３重量％のテトラメチルアンモニウムハイドロオキサイドにて、現像を行い、純水で洗浄後、ポストベークを１３０℃、１５分行い、所望の形状のソース・ドレイン電極形状のレジストパターンを形成した。
【０１０６】
当該、レジストパターン付き基板を、燐酸・酢酸・硝酸の混合酸にて、モリブデン金属をエッチングし、純水で洗浄後、エアーブローして乾燥後、チャンネルエッチ型薄膜トランジスタの特性を評価した。作製したチャンネルエッチ型薄膜トランジスタの構造を図１８に示す。図において、１０は導電性シリコン基板、２０は導電性シリコン部材、３０は熱酸化膜（ＳｉＯ２膜）である。導電性シリコン部材２０がゲート電極として、熱酸化膜３０がゲート絶縁膜として機能する。４０はターゲットから形成された半導体膜であり、５０，５２はそれぞれモリブテン金属からなるソース電極、ドレイン電極であり、６０はチャンネル部である。
【０１０７】
その結果、電界効果移動度６０．２ｃｍ２／Ｖ・ｓｅｃ、Ｏｎ−Ｏｆｆ比４．５×１０６でノーマリーオフの特性を示す薄膜トランジスタが得られた。出力特性は明瞭なピンチオフを示した。Ｓ値は０．９であった。また、ゲートに２０Ｖ電圧を１００分かけた後のＶｔｈのシフト電圧は０．２Ｖ以下であった。
【０１０８】
参考例９と同様に石英ガラス基板上に形成した薄膜を熱処理して評価した。ＸＲＤ測定の結果、酸化インジウムのビックスバイト構造のピークが観察された。３５０℃で得られたピーク強度は、４５０℃で得られたピーク強度とほぼ同等であり、ビックスバイト構造の単相からなることが分かった。薄膜の格子定数は１０．１０６２８Åであり、キャリア濃度は１．５×１０18ｃｍ-3であった。
【０１０９】
実施例４：薄膜トランジスタの製造
１００ｎｍ厚みの熱酸化膜（ＳｉＯ２膜）付きの導電性シリコン基板上及び石英基板上に、それぞれ、実施例１と同様にして得られた酸化インジウム（金属として９３原子％）−酸化ガリウム（金属として５原子％）−酸化スカンジウム（金属として２原子％）からなるターゲット（Ｇａ／（Ｉｎ＋Ｇａ）＝０．０５１、Ｓｃ／（Ｉｎ＋Ｇａ＋Ｓｃ）＝０．０２）を用いて、参考例９と同様に、室温で成膜した。
【０１１０】
その後、上記酸化物薄膜付き導電性シリコン基板上に、金属マスクを装着して、酸化アルミナからなるエッチストッパーを形成した。次に、金属マスクを取り除き、全面にモリブデン金属を３００ｎｍ成膜した。
この素子に、レジストを塗布し、８０℃にて１５分間プレベークを行い、３００ｍＪ／ｃｍ２の光強度のＵＶ光をマスクを通して照射し、その後、３重量％のテトラメチルアンモニウムハイドロオキサイドにて、現像を行い、純水で洗浄後、ポストベークを１３０℃、１５分行い、所望の形状のソース・ドレイン電極形状のレジストパターンを形成した。
【０１１１】
当該、レジストパターン付き基板を、燐酸・酢酸・硝酸の混合酸にて、モリブデン金属、及び酸化物薄膜を同時にエッチングし、純水で洗浄後、エアーブローして乾燥後、当該素子を、空気中、３５０℃、３０分間熱処理を熱風加熱炉内で行った。得られたエッチストッパー型薄膜トランジスタの特性を評価した。作製したエッチストッパー型薄膜トランジスタの構造を図１９に示す。図において、１０は導電性シリコン基板、２０は導電性シリコン部材、３０は熱酸化膜（ＳｉＯ２膜）である。導電性シリコン部材２０がゲート電極として、熱酸化膜３０がゲート絶縁膜として機能する。４０はターゲットから形成された半導体膜であり、５０，５２はそれぞれモリブテン金属からなるソース電極、ドレイン電極である。６０はチャンネル部であり、７０はエッチストッパーである。
【０１１２】
その結果、電界効果移動度４２．５ｃｍ２／Ｖ・ｓｅｃ、Ｏｎ−Ｏｆｆ比９．５×１０７でノーマリーオフの特性を示す薄膜トランジスタが得られた。出力特性は明瞭なピンチオフを示した。Ｓ値は０．８であった。また、ゲートに２０Ｖ電圧を１００分かけた後のＶｔｈのシフト電圧は０．２Ｖ以下であった。
【０１１３】
参考例９と同様に石英ガラス基板上に形成した薄膜を熱処理して評価した。ＸＲＤ測定の結果、酸化インジウムのビックスバイト構造のピークが観察された。３５０℃で得られたピーク強度は、４５０℃で得られたピーク強度とほぼ同等であり、ビックスバイト構造の単相からなることが分かった。薄膜の格子定数は１０．０６２４Åであり、キャリア濃度は２．１×１０18ｃｍ-3であった
【０１１４】
実施例５：薄膜トランジスタの製造
実施例３と同様にして得られた酸化インジウム（金属として９０．９原子％）−酸化ガリウム（金属として７．２原子％）−酸化アルミニウム（金属として１．９原子％）から成るターゲット（Ｇａ／（Ｉｎ＋Ｇａ）＝０．０７３、Ａｌ／（Ｉｎ＋Ｇａ＋Ａｌ）＝０．０１９）を用いて、参考例９と同様にして薄膜トランジスタを作製しその特性を評価した。
【０１１５】
その結果、電界効果移動度４６．５ｃｍ２／Ｖ・ｓｅｃ、Ｏｎ−Ｏｆｆ比４．４×１０７でノーマリーオフの特性を示す薄膜トランジスタが得られた。出力特性は明瞭なピンチオフを示した。Ｓ値は０．７であった。また、ゲートに２０Ｖ電圧を１００分かけた後のＶｔｈのシフト電圧は０．２Ｖ以下であった。
【０１１６】
参考例９と同様に石英ガラス基板上に形成した薄膜を熱処理して評価した。ＸＲＤ測定の結果、酸化インジウムのビックスバイト構造のピークが観察された。３５０℃で得られたピーク強度は、４５０℃で得られたピーク強度とほぼ同等であり、ビックスバイト構造の単相からなることが分かった。薄膜の格子定数は１０．０４９９２Åであり、キャリア濃度は２．０×１０18ｃｍ-3であった。
【０１１７】
実施例６：薄膜トランジスタの製造
酸化ホウ素を使用し配合を変えた他は、実施例１と同様にして得られた酸化インジウム（金属として９５．１原子％）−酸化ガリウム（金属として４原子％）−酸化ホウ素（金属として０．９原子％）から成るターゲット（Ｇａ／（Ｉｎ＋Ｇａ）＝０．０４０、Ｂ／（Ｉｎ＋Ｇａ＋Ｂ）＝０．００９）を用いて、参考例９と同様にして薄膜トランジスタを作製しその特性を評価した。
【０１１８】
その結果、電界効果移動度４９．７ｃｍ２／Ｖ・ｓｅｃ、Ｏｎ−Ｏｆｆ比９．９６×１０７でノーマリーオフの特性を示す薄膜トランジスタが得られた。出力特性は明瞭なピンチオフを示した。Ｓ値は０．４５であった。また、ゲートに２０Ｖ電圧を１００分かけた後のＶｔｈのシフト電圧は０．２Ｖ以下であった。
【０１１９】
参考例９と同様に石英ガラス基板上に形成した薄膜を熱処理して評価した。ＸＲＤ測定の結果、酸化インジウムのビックスバイト構造のピークが観察された。３５０℃で得られたピーク強度は、４５０℃で得られたピーク強度とほぼ同等であり、ビックスバイト構造の単相からなることが分かった。薄膜の格子定数は１０．０８９３６Åであり、キャリア濃度は２．４×１０18ｃｍ-3であった。
【０１２０】
実施例７：薄膜トランジスタの製造
１００ｎｍ厚みの熱酸化膜（ＳｉＯ２膜）付きの導電性シリコン基板上及び石英基板上に、それぞれ、実施例１と同様にして得られた酸化インジウム（金属として９７原子％）−酸化ガリウム（金属として２原子％）−酸化スカンジウム（金属として１原子％）からなるターゲット（Ｇａ／（Ｉｎ＋Ｇａ）＝０．０２１、Ｓｃ／（Ｉｎ＋Ｇａ＋Ｓｃ）＝０．０１）を用いて、実施例４と同様に、室温で成膜し、その後、図１９に示すエッチストッパー型薄膜トランジスタを作成し、評価した。
【０１２１】
その結果、電界効果移動度６２．５ｃｍ２／Ｖ・ｓｅｃ、Ｏｎ−Ｏｆｆ比３．５×１０６でノーマリーオフの特性を示す薄膜トランジスタが得られた。出力特性は明瞭なピンチオフを示した。Ｓ値は０．７であった。また、ゲートに２０Ｖ電圧を１００分かけた後のＶｔｈのシフト電圧は０．２Ｖ以下であった。
【０１２２】
参考例９と同様に石英ガラス基板上に形成した薄膜を熱処理して評価した。ＸＲＤ測定の結果、酸化インジウムのビックスバイト構造のピークが観察された。３５０℃で得られたピーク強度は、４５０℃で得られたピーク強度とほぼ同等であり、ビックスバイト構造の単相からなることが分かった。薄膜の格子定数は１０．０７２８Åであり、キャリア濃度は１．１×１０18ｃｍ-3であった
【０１２３】
比較例６：薄膜トランジスタの製造
１００ｎｍ厚みの熱酸化膜（ＳｉＯ２膜）付きの導電性シリコン基板上に、酸化インジウム（金属として１００原子％）からなるターゲットを用いて、参考例９と同様にして薄膜トランジスタを作製しその特性を評価した。
その結果、電界効果移動度２５．２ｃｍ２／Ｖ・ｓｅｃ、Ｏｎ−Ｏｆｆ比１０７、でノーマリーオンの特性を示す薄膜トランジスタが得られた。出力特性は明瞭なピンチオフを示した。Ｓ値は１．４であった。
【０１２４】
参考例９と同様に石英ガラス基板上に形成した薄膜を熱処理して評価した。ＸＲＤ測定の結果、酸化インジウムのビックスバイト構造のピークが観察された。３５０℃で得られたピーク強度は、４５０℃で得られたピーク強度とほぼ同等でビックスバイト構造の単相からなることが分かった。薄膜の格子定数は１０．１２５０Åであり、キャリア濃度は６．５×１０18ｃｍ-3であった。
【０１２５】
比較例７：薄膜トランジスタの製造
１００ｎｍ厚みの熱酸化膜（ＳｉＯ２膜）付きの導電性シリコン基板上に、酸化インジウム（金属として７０原子％）−酸化ガリウム（金属として３０原子％）からなるターゲット（Ｇａ／（Ｉｎ＋Ｇａ）＝０．３）を用いて、参考例９と同様にして薄膜トランジスタを作製しその特性を評価した。
その結果、電界効果移動度１５．７ｃｍ２／Ｖ・ｓｅｃ、Ｏｎ−Ｏｆｆ比１０６でノーマリーオンの特性を示す薄膜トランジスタが得られた。出力特性は明瞭なピンチオフを示した。Ｓ値は１．４であった。
【０１２６】
参考例９と同様に石英ガラス基板上に形成した薄膜を熱処理して評価した。ＸＲＤ測定の結果、酸化インジウムのビックスバイト構造のピークは観察されなかった。このことから当該酸化インジウムと酸化ガリウムからなる薄膜は非晶質であると判断した。薄膜のキャリア濃度は１０．２×１０18ｃｍ-3であった。
【０１２７】
参考例１２で用いた燐酸・酢酸・硝酸の混合酸にて、液温２５℃に設定し、１０分間浸漬し、耐酸性を試みたところ、当該酸化インジウムと酸化ガリウムからなる非晶質膜は溶解し、耐酸性が無いことが判明した。
【０１２８】
比較例８：薄膜トランジスタの製造
１００ｎｍ厚みの熱酸化膜（ＳｉＯ２膜）付きの導電性シリコン基板上に、酸化インジウム（金属として８６原子％）−酸化ガリウム（金属として１４原子％）からなるターゲット（Ｇａ／（Ｉｎ＋Ｇａ）＝０．１４）を用いて、参考例９と同様にして薄膜トランジスタを作製しその特性を評価した。
その結果、電界効果移動度２２．３ｃｍ２／Ｖ・ｓｅｃ、Ｏｎ−Ｏｆｆ比１０６でノーマリーオンの特性を示す薄膜トランジスタが得られた。出力特性は明瞭なピンチオフを示した。Ｓ値は１．３であった。
参考例９と同様に石英ガラス基板上に形成した薄膜を熱処理して評価した。ＸＲＤ測定の結果、酸化インジウムのビックスバイト構造の明確なピークは観察されなかった。このことから当該酸化インジウムと酸化ガリウムからなる薄膜は大部分が非晶質であると判断した。薄膜のキャリア濃度は１０．２×１０18ｃｍ-3であった。
参考例１２で用いた燐酸・酢酸・硝酸の混合酸にて、液温２５℃に設定し、１０分間浸漬し、耐酸性を試みたところ、当該酸化インジウムと酸化ガリウムからなる非晶質膜は溶解し、耐酸性が無いことが判明した。
また、スパッタ放電時に、マイクロアークも観察された。
【０１２９】
参考例９〜１２、実施例４〜６及び比較例６のＧａ又は（Ｇａ＋Ｘ）の添加量と格子定数の分布を図２０に示す。図において、Ｅは実施例を、Ｒは参考例を、Ｃは比較例を示す。この図から、参考例９〜１２、実施例４〜６の薄膜は格子定数が低いことが分かる。
【産業上の利用可能性】
【０１３０】
本発明の酸化物焼結体はスパッタリングターゲットとして使用できる。本発明のスパッタリングターゲットを用いて形成した薄膜は、薄膜トランジスタに使用できる。
【図１】
2014098211.tif 000005
【図２】
2014098211.tif 000006
【図３】
2014098211.tif 000007
【図４】
2014098211.tif 000008
【図５】
2014098211.tif 000009
【図６】
2014098211.tif 000010
【図７】
2014098211.tif 000011
【図８】
2014098211.tif 000012
【図９】
2014098211.tif 000013
【図１０】
2014098211.tif 000014
【図１１】
2014098211.tif 000015
【図１２】
2014098211.tif 000016
【図１３】
2014098211.tif 000017
【図１４】
2014098211.tif 000018
【図１５】
2014098211.tif 000019
【図１６】
2014098211.tif 000020
【図１７】
2014098211.tif 000021
【図１８】
2014098211.tif 000022
【図１９】
2014098211.tif 000023
【図２０】
2014098211.tif 000024